Composition de colmatage pour le traitement de pièces en aluminium ou en alliage d'aluminium, caractérisée en ce qu'elle comprend, en solution aqueuse : - un sel de silicate, - un organosilane fonctionnel appartenant à la famille des alcoxysilanes de formule : (R 1 -O) 3 – Si – R 2 (I) ou (R 1 -O) 3 – Si – (CH 2 )n– O – R 2 (II) dans laquelle R 1 représente un radical alkyle linéaire ou ramifié comportant de 1 à 5 atomes de carbone ; n est un entier pouvant prendre les valeurs de 0 à 5 ; R 2 représente un radical alkyle, un radical amine ou un radical époxy ; et - un sel de phosphate. Composition de colmatage selon la revendication 1, caractérisée en ce que le sel de silicate est choisi parmi le silicate de sodium, le silicate de potassium, le silicate de lithium. Composition de colmatage selon la revendication 1 ou 2, caractérisée en ce que le sel de silicate est le silicate de sodium présent à une concentration allant de 7 g/L à 20 g/L. Composition de colmatage selon l'une des revendications précédentes, caractérisée en ce que R 1 est un radical méthyle ou éthyle. Composition de colmatage selon l'une des revendications précédentes, caractérisée en ce qu'elle comprend un organosilane de formule (I), dans laquelle R 2 est un radical alkyle ayant de 1 à 10 atomes de carbone, ou un radical amine primaire, ou un radical époxy. Composition de colmatage selon l'une des revendications 1 à 4, caractérisée en ce qu'elle comprend un organosilane de formule (II), dans laquelle n peut prendre les valeurs de 0 à 3 et R 2 est un radical alkyle ayant de 1 à 5 atomes de carbone ou un radical époxy. Composition de colmatage selon l'une des revendications 1 à 4, caractérisée en ce qu'elle comprend un organosilane choisi parmi le (3-glycidyloxypropyl)-triméthoxysilane, le (3-aminopropyl)-triéthoxysilane, le tétraéthoxysilane, l'octyl-triméthoxysilane. Composition de colmatage selon la revendication précédente, caractérisée en ce que l'organosilane est le (3-glycidyloxypropyl)-triméthoxysilane présent à une concentration allant de 0,5 g/L à 1,5 g/L. Composition de colmatage selon l'une des revendications précédentes, caractérisée en ce qu'elle comprend de 7 g/L à 15 g/L de silicate de sodium, et de 0,7 g/L à 1,3 g/L de (3-glycidyloxypropyl)-triméthoxysilane. Composition de colmatage selon l'une des revendications précédentes, caractérisée en ce que le sel de phosphate est choisi parmi le phosphate disodique, le phosphate trisodique, le phosphate dipotassique, le phosphate tripotassique, ou un mélange d'au moins deux d'entre eux. Composition de colmatage selon la revendication précédente, caractérisée en ce qu'elle comprend de 0,1 g/L à 5 g/L de phosphate disodique. Composition de colmatage selon l'une quelconque des revendications précédentes, caractérisée en ce qu'elle comprend de l'hydroxyde de lithium à une concentration allant de 0,005 g/L à 0,2 g/L. Composition de colmatage selon l'une des revendications précédentes, caractérisée en ce qu'elle comprend en outre au moins un composé basique en quantité suffisante pour amener le pH de la composition à une valeur allant de 10 à 12. Composition de colmatage selon la revendication précédente, caractérisée en ce que ledit au moins un composé basique est choisi parmi l'hydroxyde de sodium, l'hydroxyde de potassium, l'hydroxyde de lithium, ou un mélange de ceux-ci. Procédé de colmatage de la couche poreuse de pièces en aluminium ou alliage d'aluminium ayant subi un traitement de surface préalable, caractérisé en ce qu'il comprend les étapes consistant à : a) - plonger les pièces dans un bain de chrome (III) / zirconium (IV) pour réaliser une imprégnation de la couche poreuse des pièces, puis b) - plonger lesdites pièces dans une composition de colmatage selon l'une des revendications précédentes pour réaliser le colmatage de ladite couche poreuse.